【事件の表示】
　特許第３３４９００８号「ピアノのアクションフレンジ及びその製法」の請求項１ないし７に係る特許に対する特許異議の申立てについて、次のとおり決定する。
　なお、請求項の数は訂正により５となった。
【結　論】
　訂正を認める。
　特許第３３４９００８号の請求項１ないし５に係る特許を取り消す。
【理　由】
第１　手続の経緯
　特許第３３４９００８号の請求項１ないし７に係る発明についての出願は、平成７年３月３日に特許出願されたものであって、平成１４年９月１３日にその特許権の設定登録がなされたものである。
　その後、足立泰守から特許異議の申し立てがなされ、取消しの理由が通知され、その指定期間内である平成１６年４月１６日に訂正請求がなされたものである。
　
第２　訂正の適否についての判断
１　訂正の内容
（１）訂正事項ａ
　明細書の「特許請求の範囲」の記載を以下のとおり訂正する。
【特許請求の範囲】
　【請求項１】合成樹脂製のフレンジ部材にフレンジ孔を穿設し、該フレンジ孔にブッシングクロスを介してセンターピンを回転可能に支持した構造のピアノのアクションフレンジであって、
　前記フレンジ部材は、前記フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによって製造されたものであり、
　相対湿度が６０％から９０％に変化したときの前記センターピンのトルク変化率が１００〜１７０％であることを特徴とするピアノのアクションフレンジ。
【請求項２】前記センターピンの相対湿度６０％におけるトルクが５〜１５ｇ・ｃｍであることを特徴とする請求項１記載のピアノのアクションフレンジ。
【請求項３】前記温度と浸漬時間とを選択的に組み合わせることにより、任意の初期トルクに調整されたことを特徴とする請求項１又は２に記載のピアノのアクションフレンジ。
【請求項４】合成樹脂製のフレンジ部材にフレンジ孔を穿設し、該フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによりピアノのアクションフレンジを製造する方法であって、
　得られたアクションフレンジは相対湿度が６０％から９０％に変化したとき前記センターピンのトルク変化率が１００〜１７０％であることを特徴とするピアノのアクションフレンジの製法。
【請求項５】前記温度と浸漬時間とを選択的に組み合わせることにより、任意の初期トルクを得ることを特徴とする請求項４記載のピアノのアクションフレンジの製法。
（２）訂正事項ｂ
　明細書の段落「０００８」の記載を以下のとおり訂正する。
　【０００８】
　【課題を解決するための手段】
　上記課題を解決するため、請求項１記載の発明は、合成樹脂製のフレンジ部材にフレンジ孔を穿設し、該フレンジ孔にブッシングクロスを介してセンターピンを回転可能に支持した構造のピアノのアクションフレンジであって、
　前記フレンジ部材は、前記フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによって製造されたものであり、
　相対湿度が６０％から９０％に変化したときの前記センターピンのトルク変化率が１００〜１７０％であることを特徴とする。
（３）訂正事項ｃ
　明細書の段落「０００９」の記載を以下のとおり訂正する。
　【０００９】
　請求項２記載の発明は、請求項１記載のピアノのアクションフレンジであって、前記センターピンの相対湿度６０％におけるトルクが５〜１５ｇ・ｃｍであることを特徴とする。
　請求項３記載の発明は、前記温度と浸漬時間とを選択的に組み合わせることにより、任意の初期トルクに調整されたことを特徴とする。
　請求項４の発明は、合成樹脂製のフレンジ部材にフレンジ孔を穿設し、該フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによりピアノのアクションフレンジを製造する方法であって、
　得られたアクションフレンジは相対湿度が６０％から９０％に変化したとき前記センターピンのトルク変化率が１００〜１７０％であることを特徴とする。
（４）訂正事項ｄ
　明細書の段落「００１０」の記載を以下のとおり訂正する。
　【００１０】
　　請求項５［記］載の発明は、請求項４記載のピアノのアクションフレンジの製法であって、前記温度と浸漬時間とを選択的に組み合わせることにより、任意の初期トルクを得ることを特徴とする。
（５）訂正事項ｅ
　明細書の段落「００１１」の記載を以下のとおり訂正する。
　【００１１】
　【作用】
　通常、ピアノは、演奏者の押鍵によりアクション機構を通じてハンマーが打弦して発音する。このとき、ピアノのアクションフレンジであるジャックフレンジ、ウィツペンフレンジ、バットフレンジ等は、ジャック、ウィツペン、バットを所定のトルクをもって回転するよう初期トルク（相対湿度６０％におけるトルク）が設定されている。具体的には、この初期トルクは各箇所によって異なるが、通常、５〜１５ｇ・ｃｍである。
（６）訂正事項ｆ
　明細書の段落「００１４」の記載を以下のとおり訂正する。
　【００１４】
　本発明ではトルク変化率を１００〜１７０％に抑えたため、過酷な条件においても、通常の条件下でほぼ同様にアクション機構により動作を伝達することができる。
　また、このようなピアノのアクションフレンジは、ＡＢＳ樹脂やＡＳ樹脂等に代表される合成樹脂製のフレンジ部材にフレンジ孔を穿設し、該フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することにより、得られる。
（７）訂正事項ｇ
　明細書の段落「００１８」の記載を以下のとおり訂正する。
　【００１８】
　尚、本発明におけるトルク変化率は１００％に近いほど湿度変化によるトルクの変動が少ないためアクション動作を良好に保つ上で最も好ましいが、アクション動作を行う上でアクションフレンジの初期トルクを５〜１０ｇ・ｃｍの範囲で設定することが適していること、トルク変化率を１００％に近付けようとすれば処理時間があまりに長くなること等から実際上のトルク変化率の下限値を１３０％とすることが好ましい。ちなみに、トルク変化率の下限値を１３０％とするには、温度７０℃であれば処理時間６０分以下、温度８０℃であれば処理時間１５分以下、温度９０℃であれば処理時間１分以下とすることが好ましい。
（８）訂正事項ｈ
　明細書の段落「００２０」の記載を以下のとおり訂正する。
　【００２０】
　図１（ａ）に示すように、フレンジ孔２ａ（φ２．５〜２．６ｍｍ）が穿設された合成樹脂製のフレンジ部材２と、平板状に形成された羊毛製のブッシングクロス４（厚さ１．３ｍｍ）を用意し、ブッシングクロス４を円筒形状に丸め、フレンジ部材２のフレンジ孔２ａに嵌入した。
（９）訂正事項ｉ
　明細書の段落「００２３」の記載を以下のとおり訂正する。
　【００２３】
　浸漬処理後、乾燥し、平衡含水率に到達するまで放置した。尚、乾燥方法は、特に限定するものではなく、熱風乾燥、自然乾燥等を採用することができる。
　このようにして得られたピアノのアクションフレンジ１は、回転可能に支持されたセンターピン６の初期トルク１０ｇ・ｃｍであり、温度２５±３℃で相対湿度を６０％から９０％に変化させたときのトルクの変化率は１７０％であった。
（１０）訂正事項ｊ
　明細書の段落「００２５」の記載を以下のとおり訂正する。
　【００２５】
　図２のグラフから、同じ処理時間の下では、処理温度が高いほどトルク変化率は低くなることがわかる。従って、処理温度が高いほどアクション動作を良好に保つ上で有利であるが、本実施例で使用したフレンジ部材２はＡＢＳ樹脂製であるため、樹脂の変形や劣化を防止する観点から温度９０℃以下で行うことが好ましい。
（１１）訂正事項ｋ
　明細書の段落「００３０」の記載を以下のとおり訂正する。
　【００３０】  　
　ここで、トルク変化率の下限値が１００％であれば湿度変化によるトルクの変動がないためアクション動作を良好に保つ上で最も好ましいが、アクション動作を行う上でアクションフレンジの初期トルクを５〜１０ｇ・ｃｍの範囲で設定する必要があること、トルク変化率を１００％に近付けようとすれば処理時間があまり長くなること（例えば、図３の処理温度７０℃の曲線ではトルク変化率１００％に収束するものの、かなりの長時間を要する）等から実際上のトルク変化率の下限値は１３０％とすることが好ましい。
（１２）訂正事項ｌ
　明細書の段落「００３２」の記載を以下のとおり訂正する。
　【発明の効果】
　　以上詳述したように、本発明によれば、相対湿度が変化してもアクション動作に支障をきたさないという効果を有するピアノのアクションフレンジを提供することができ、また、かかるピアノのアクションフレンジの製法を提供することができる。
　【図面の簡単な説明】
　　【図１】ピアノのアクションフレンジの製造工程図である。
　　【図２】処理温度とトルク変化率との関係を表すグラフである。
　　【図３】処理時間とトルク変化率との関係を表すグラフである。
　　【図４】浸漬における処理時間と処理温度の関係を表すグラフである。
　　【図５】ピアノのアクション機構を表す説明図である。
　【符号の説明】
　　１…アクションフレンジ、　　　　　２…フレンジ部材
　　２ａ…フレンジ孔、　　　　　　　　４…ブッシングクロス
　　４ａ…中央孔、　　　　　　　　　　６…センターピン
　　１０…アクションフレンジ、　　　　５３…ジャックフレンジ
　　５５…ウイイペンフレンジ、　　　　５７…バットフレンジ
　　５９…ダンパーレバーフレンジ、
　
２．訂正の目的の適否、新規事項の有無及び拡張・変更の存否
（１）訂正事項ａにおける請求項１及び請求項４に係る訂正は、特許明細書の特許請求の範囲に記載されていた水又は界面活性剤を含む水に浸漬する際の温度と浸漬時間とを具体的に限定しようとするものであり、この訂正は、特許請求の範囲の減縮を目的とするものである。
　また、上記訂正は、特許明細書の段落【００１５】、表１及び図４に記載されていたもので、願書に添付した明細書又は図面に記載した事項の範囲内の訂正であり、実質上特許請求の範囲を拡張し又は変更するものではない。
　訂正事項ａにおける請求項２に係る「ｇ／ｃｍ」を「ｇ・ｃｍ」とする訂正は、特許法第１２０条の４第２項ただし書第２号に規定する誤記の訂正に相当する。
　訂正事項ａにおける請求項３及び請求項５の訂正は、登録時における、請求項３及び請求項６の削除に伴う特許請求の範囲の減縮に相当し、特許請求の範囲を拡張し又は変更するものではない。　。
　さらに、訂正事項ａにおける登録時における、請求項３及び請求項６の削除は、特許請求の範囲の減縮に相当し、特許請求の範囲を拡張し又は変更するものではない。
　
（２）訂正事項ｂないしｇ、ｉ、ｋの訂正は、特許請求の範囲と発明の詳細な説明の記載を整合するためのものであり、特許法第１２０条の４第２項ただし書第３号に規定する不明りょうな記載の釈明に相当する。
　当該訂正事項は、願書に添付した明細書又は図面に記載した事項の範囲内の訂正であり、また、特許請求の範囲を拡張し又は変更するものではない。
　
（３）訂正事項ｈ、ｊ、ｌにおける「フランジ」を「フレンジ」とする訂正は、特許法第１２０条の４第２項ただし書第２号に規定する誤記の訂正に相当する。
　当該訂正事項は、願書に添付した明細書又は図面に記載した事項の範囲内の訂正であり、また、特許請求の範囲を拡張し又は変更するものではない。　　
３．むすび
　以上のとおりであるから、上記訂正は、特許法第１２０条の４第３項において準用する平成６年法律第１１６号による改正前の特許法第１２６条第１項ただし書き、第２項及び第３項の規定に適合するので、当該訂正を認める。
　
第３　特許異議申立について
１　申立の理由の概要
　特許異議申立人足立泰守は、本件請求項１ないし７に係る発明は、甲第１号証ないし甲第７号証に記載された発明に基づいて、その発明に属する技術の分野における通常の知識を有する者が容易に発明できたものであるから、特許法第２９条第２項の規定により特許を受けることができないものであり、特許法第１１３条第２項の規定により取り消すべきものである旨主張している。
　
２　本件発明
　上記第２の項で示したように上記訂正が認められるから、本件の請求項１ないし５に係る発明（以下「本件発明１」などという。）は、上記訂正請求に係る訂正明細書の特許請求の範囲の請求項１ないし５に記載された事項により特定される次のとおりのものである。
「【請求項１】合成樹脂製のフレンジ部材にフレンジ孔を穿設し、該フレンジ孔にブッシングクロスを介してセンターピンを回転可能に支持した構造のピアノのアクションフレンジであって、
　前記フレンジ部材は、前記フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによって製造されたものであり、
　相対湿度が６０％から９０％に変化したときの前記センターピンのトルク変化率が１００〜１７０％であることを特徴とするピアノのアクションフレンジ。
【請求項２】前記センターピンの相対湿度６０％におけるトルクが５〜１５ｇ・ｃｍであることを特徴とする請求項１記載のピアノのアクションフレンジ。
【請求項３】前記温度と浸漬時間とを選択的に組み合わせることにより、任意の初期トルクに調整されたことを特徴とする請求項１又は２に記載のピアノのアクションフレンジ。
【請求項４】合成樹脂製のフレンジ部材にフレンジ孔を穿設し、該フレンジ孔に中央孔を有する形状のブッシングクロスを嵌入し、該中央孔にセンターピンを嵌入した状態で、水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬した後乾燥することによりピアノのアクションフレンジを製造する方法であって、
　得られたアクションフレンジは相対湿度が６０％から９０％に変化したとき前記センターピンのトルク変化率が１００〜１７０％であることを特徴とするピアノのアクションフレンジの製法。
【請求項５】前記温度と浸漬時間とを選択的に組み合わせることにより、任意の初期トルクを得ることを特徴とする請求項４記載のピアノのアクションフレンジの製法。」
　
３　刊行物記載の発明
　当審が通知した取消理由で引用した刊行物１（米国特許第２５８０４３６号明細書）には、ピアノのピンベアリングに関し、
（１）「ロッドを挿入した状態で、アッセンブリー（木製）を水中に短時間浸漬してウールクロスの筒体に水分を吸収させ、前記ロッドを抜き取る前に乾燥させる。ウールは、勿論かなりの水分を吸収し、抵抗するものがなければ水分の吸収によって膨潤するであろう。しかしながら、既述したような制限された状態の下では、ウールの筒体が水分を吸収しても殆どその直径を変化することができない。ウールの筒体は、それゆえに、高密度状態に“疲労”し、乾燥と同時にその状態に“セット”され、意図された使用に適したものとなる。最後に圧縮されているロッドを抜き取れば、アッセンブリーは、センターピンに適した寸法に形成されるとともに前記ロッドによって生じた一直線のセンターピン用孔をウールの筒体内に組み込まれたベアリングとして使用する用意ができる。（訳文）」（第２欄５４行〜第３欄１６行）
と記載されている。
　同じく、当審が通知した取消理由で引用した刊行物２（株式会社コロナ社発行「新訂毛織物仕上法」昭和４４年１０月３０日第６版）には、煮絨に関し、
（２）「羊毛は適当な温度・含有水分・圧力・時間のもとに一定の型を保持する性質すなわちｓｅｔｔｉｎｇ　ｐｒｏｐｅｒｔｉｅｓがある。…」（第７２頁下３行〜第７４頁２行）
と記載されている。
　同じく、当審が通知した取消理由で引用した刊行物３（米国特許第３２４００９５号明細書）には、ピアノアクションブッシングアッセンブリーに関し、
（３）「相対湿度が、２５％から７５％に変化したとき…。適度の高湿度雰囲気中におけるピアノアクションの比較試験においては、本発明を備えたセンターピンは、それらを作動させるのに必要な力に増加はなかったが、ブッシングクロスを備えたセンターピンでは、それを作動させるのに必要な力が６５％増加し、過度の締め付けのために適切な機能を失った。このことは、ピアノにおいてはキーの引っかかりの原因となる。（訳文）」（第４欄３５行〜４３行）
と記載されている。
　同じく、当審が通知した取消理由で引用した刊行物４（特公昭３４−１０２５６号公報）には、ピアノ・ハンマー等に仕様されるフェルトの縮絨方法に関し、
（４）「厚さの均一な展毛物を綿布に挟んで蒸し温め約４０〜６０℃の振動熱圧板間で２〜５分間熱、圧力、水分、機械的振動の作用に依って前縮絨する。前縮絨を経た半製品に１０〜２０％石鹸溶液を撤布し再び振動熱圧板間で４０〜６０℃，１〜２時間の間、熱、圧力、石鹸液及び機械的振動の連続作用を与えて羊毛繊維の縺れを綿密にする。」（第１頁右欄８行〜１９行）
と記載されている。
　同じく、当審が通知した取消理由で引用した刊行物５（特公昭４５−４０７１７号公報）には、縮絨処理方法に関し、
（５）「一般に羊毛繊維の縮絨処理時の処理浴条件は１０％前後の石けん或いは希酸で行われているがこの場合に化学繊維または合成繊維を混入すると混合物の縮絨性は急激に低下する。」（第１頁右欄１４行〜１８行）
と記載されている。
　同じく、当審が通知した取消理由で引用した刊行物６（特公昭４１−２０４０６号公報）には、ピアノのハンマーフェルトの如き高級な硬質のフェルトの製造方法に関し、
（６）「このようにして得たラップに水分、圧力、振動熱（５０〜６０℃）を与えて前縮絨工程を施こす。」（第１頁右欄１５行〜１７行）
と記載されている。
　同じく、当審が通知した取消理由で引用した刊行物７（特公昭３５−１５０５３号公報）には、フェルト化することに関し、
（７）「従来は、動物性繊維織物（即ち完全または部分的にのみこの様な動物性繊維で出来ている織物）の前処理は大部分は石鹸を含有する水性溶液中で行われて来た。…」（第１頁左欄１０行〜２０行）
と記載されている。
　
４　対比・判断
（１）本件発明１について
　まず、本件発明１は、浸漬すべき水に関し、「水又は界面活性剤を含む水に、」とするものであるから、本件発明１は、「…水に、…」の発明と「…界面活性剤を含む水に、…」の発明のいずれかの発明からなるものである。
　刊行物１の発明は、ピアノのピンベアリングに関するものであるが、このピンベアリングは、ピアノのアクション機構に用いられることは明らかであるから、本件発明に係る「ピアノのアクションフレンジ」に対応する。
　したがって、刊行物１に記載された発明と本件発明１とを対比すると、次に掲げる（１−１）及び（１−２）の事項がそれぞれ対応する。
（１−１）刊行物１の発明における「アッセンブリー」「ウールクロス」は、それぞれ本件発明１の「フレンジ部材」「ブッシングクロス」に対応する。
（１−２）刊行物１には、前掲３（１）によれば、ウールクロスの筒体にロッドを挿入していると記載されているから、刊行物１の発明におけるウールクロスは、本件発明１の「中央孔を有する形状のブッシングクロス」に相当する形状を有している。
　なお、「ロッド」と「ピン」が同じ意味で用いられていることは当業者に明らかである。
　上記対比から本件発明１は刊行物１に記載された発明と、次に掲げる（１−３）の点で一致し、（１−４）の点で相違している。
（１−３）一致点
「フレンジ部材にフレンジ孔を穿設し、該フレンジ孔にブッシングクロスを介してセンターピンを回転可能に支持した構造のピアノのアクションフレンジであって、前記フレンジ部材は、前記フレンジ孔に中央孔を有する形状のブッシングクロスを嵌入し、該中央孔にピンを嵌入した状態で、水に、浸漬した後乾燥することによって製造されたものであることを特徴とするピアノのアクションフレンジ。」
（１−４）相違点
　相違点１
　本件発明１では、フレンジ部材が「合成樹脂製」であるのに対し、刊行物１では、木製である点。
　相違点２
　本件発明１では、フレンジ部材の製造に関し、「水に、水温が５０℃の場合７０分以上、６０℃の場合３０分以上、７０℃の場合１５分以上、８０℃の場合７分以上、９０℃の場合３分以上の関係で、温度に応じた時間」浸漬したものに対し、刊行物１では、水に短時間浸漬したものである点。
　相違点３
　本件発明１では、センターピンのトルク変化率に関し、「相対湿度が６０％から９０％に変化したときの前記センターピンのトルク変化率が１００〜１７０％であること」であるのに対し、刊行物１には、トルク変化率については明示されてない点。
　そこで、上記相違点について検討する。
　相違点１について
　ピアノのアクション機構に用いられるアクションフレンジにおいて、合成樹脂製のフレンジ部材を用いることは、本件特許明細書にも記載されているように引用例を挙げるでもなく周知であり、近年では合成樹脂製とすることが通常であることから刊行物１に記載された発明におけるフレンジ部材を合成樹脂製とすることに格別な意義は認められない。
　相違点２について
　相違点２に係る本件発明１の構成は、温度と浸漬時間との関係を限定するものであり、具体的には各温度（５０℃、６０℃、７０℃、８０℃、９０℃）における、フェルト化現象を行わせるのに必要な浸漬時間の下限値をそれぞれ規定したものにすぎず、温度と浸漬時間とについての格別の関係を規定しているものではない。
　即ち、相違点２に係る本件発明１の構成は、ピアノの使用環境を考慮し、アクションフレンジの製造に際して各浸漬温度でのブッシングクロスのピンベアリングとして所望のトルク特性を持たせるために必要とされる浸漬時間を設定したものである。
　一方、水又は界面活性剤を含む水、適当な温度、所定の圧力及び時間のもとでに羊毛繊維のフェルト化処理ないし縮絨処理を行うことは上記刊行物２、刊行物４ないし７に示されるように周知な技術であるから、刊行物１に記載された発明において、フェルト化現象を利用した高密度化を図ることを目的として、アッセンブリーの材質を考慮し、温度と当該温度での浸漬時間を適宜設定すること、即ち本件発明１のように「水又は界面活性剤を含む水に、水温が５０℃の場合７０分以上、６０℃の場合３０分以上、７０℃の場合１５分以上、８０℃の場合７分以上、９０℃の場合３分以上の関係で、温度に応じた時間浸漬」することは当業者が容易になし得ることである。
　相違点３について
　刊行物３には、前掲３（３）には、湿度が２５％から７５％に変化したとき、トルク変化率が６５％であることが記載されている。また、ピアノの使用環境により、湿度変化に対してトルク変化率をどの程度に設計すべきかは当業者であれば当然考慮すべき事項であり、本件発明１のように「相対湿度が６０％から９０％に変化したときの前記センターピンのトルク変化率が１００〜１７０％」とすることは、単なる設計事項にすぎない。
　そして、上記相違点１ないし３を総合的に検討しても、本件発明１は、刊行物１及び３に記載の発明並びに周知技術（刊行物２、４ないし７）から当業者が容易に推考しうるものものであり、その効果も当業者が当然に予測し得る範囲内であり格別のものではない。
　
［特許異議意見書についての検討］
　特許異議意見書において、特許権者は、刊行物１と刊行物２、４ないし７とを組み合わせることができない理由として、刊行物１におけるフレンジは木製であるため、フレンジにブッシングクロスを取り付けた状態で、刊行物２、４ないし７に記載されているような温水による処理を行うと、フレンジの反り、曲がり等の変形、乾燥する際の割れ、著しい寸法の狂いによって、とても製品にならなくなるため、刊行物１では、そのような問題が起きないように、極短時間、冷水による処理を行うようにしている。つまり、刊行物２、４ないし７に記載されているのは、羊毛製品を単独で加工する技術であり、刊行物１における木製のフレンジとブッシングクロクとの処理に用いることができない技術であり、刊行物２、４ないし７は、刊行物１と組み合わせることがでないので、本件発明１の起因とはならないと主張している。
　そこで、上記主張について検討する。
　上記相違点１の検討のところで述べたように合成樹脂製のフレンジ部材はピアノのアクションフレンジとしては極く普通に用いられており、刊行物１に接した当業者であれば木製のフレンジ部材だけでなく、合成樹脂製のフレンジ部材についても想起しうるものである。
　また、刊行物１に記載されている発明が、木製のフレンジ部材のみを想定しているという記載はないし、示唆する記載もなく、合成樹脂製のフレンジ部材を採用することに阻害要因も認められない。そうすると、合成樹脂製のフレンジ部材についてもセンターピンに所望のトルク特性を付与するために、刊行物２、４ないし７に開示されている周知のフェルト化処理ないし縮絨処理技術を適用することは当業者であれば容易に想起し得ることである。
　そして、本件発明１の効果は、合成樹脂製のフレンジ部材を採用したものにおける予想可能な範囲内のものであり、合成樹脂製のフレンジ部材を用いたことによる予想することができない顕著な効果を奏するものではない。
　以上のとおりであるから、特許権者の上記主張は採用することができない。
　
（２）本件発明２について
　本件発明２は、本件発明１を引用する発明であるので、本件発明２と刊行物１に記載された発明は、上記相違点１ないし３を有し、次の相違点４でも一応相違している。
　相違点４
　本件発明２では、「前記センターピンの相対湿度６０％におけるトルクが５〜１５ｇ・ｃｍであること」に対し、刊行物１に記載された発明では、特に記載されていない点。
　上記相違点４について検討する。
　相対湿度６０％におけるトルクをどの程度にするかは、刊行物３に温度とトルクの関係が示されており、その具体的数値は、ピアノの仕様により、当業者が適宜なし得る設計的事項である。
　そして、上記相違点１ないし４を総合的に検討しても、本件発明２は、刊行物１及び３記載の発明並びに周知技術（刊行物２、刊行物４ないし７）から当業者が容易に推考しうるものものであり、その効果も当業者が当然に予測し得る範囲内であり格別のものではない。
　
（３）本件発明３について
　本件発明３は、本件発明１又は本件発明２を引用する発明であるので、本件発明３と刊行物１に記載された発明は、上記相違点１ないし４を有し、次の相違点５でも一応相違している。
　相違点５
　本件発明３では、「前記温度と浸漬時間とを選択的に組み合わせることにより、任意の初期トルクに調整」しているのに対し、刊行物１に記載された発明は、特に記載されていない点。
　上記相違点５について検討する。
　センターピンのトルクは、温度と浸漬時間とで決まるものであるから、初期トルクが所定温度と浸漬時間との関係で調整されることも自明の事項であるから、本件発明３のように「前記温度と浸漬時間とを選択的に組み合わせることにより、任意の初期トルクに調整」できることは当業者には自明の事項といえる。
　そして、上記相違点１ないし５を総合的に検討しても、本件発明３は、刊行物１及び３記載の発明並びに周知技術（刊行物２、４ないし７）から当業者が容易に推考しうるものものであり、その効果も当業者が当然に予測し得る範囲内であり格別のものではない。
　
（４）本件発明４について
　本件発明４は、本件発明１の「ピアノのアクションフレンジ」の発明を「ピアノのアクションフレンジを製造する方法」としたものであり、本件発明１と同様の理由で刊行物１及び３記載の発明並びに周知技術（刊行物２、４ないし７）から当業者が容易に推考しうるものものであり、その効果も当業者が当然に予測し得る範囲内であり格別のものではない。
　
（５）本件発明５について
　本件発明５は本件発明４を引用する発明であるので、本件発明３と同様の理由で刊行物１及び３記載の発明並びに周知技術（刊行物２、４ないし７）から当業者が容易に推考しうるものものであり、その効果も当業者が当然に予測し得る範囲内であり格別のものではない。
　
５　むすび
　以上のとおりであるから、本件発明は、その出願前に頒布された刊行物１及び３に記載された発明に基づいて周知技術を参酌することにより、当業者が容易に発明をすることができたものであるから、本件発明の特許は、特許法第２９条第２項の規定に違反してされたものである。
　したがって、訂正明細書の請求項１ないし５に係る発明の特許は、特許法１１３条２号に該当し、取り消されるべきものである。
　よって結論のとおり決定する。
【異議決定日】
平成１６年６月１４日（２００４．６．１４）
【訂正の要旨】
審決（決定）の【理由】欄参照。
（５４）【発明の名称】
ピアノのアクションフレンジ及びその製法
（５７）【特許請求の範囲】
　【請求項１】　合成樹脂製のフレンジ部材にフレンジ孔を穿設し、該フレンジ孔にブッシングクロスを介してセンターピンを回転可能に支持した構造のピアノのアクションフレンジであって、
　前記フレンジ部材は、前記フレンジ孔に中央孔を有する形状のブッシングクロスを嵌入し、該中央孔にセンターピンを嵌入した状態で、
水
水温が５０°Ｃの場合７０分以上、６０°Ｃの場合３０分以上、７０°Ｃの場合１５分以上、８０°Ｃの場合７分以上、９０°Ｃの場合３分以上の関係で、
　相対湿度が６０％から９０％に変化したときの前記センターピンのトルク変化率が１００〜１７０％であることを特徴とするピアノのアクションフレンジ。
　【請求項２】　前記センターピンの相対湿度６０％におけるトルクが５〜１５ｇ
・
　【請求項
３
又は２
　【請求項
４
水
水温が５０°Ｃの場合７０分以上、６０°Ｃの場合３０分以上、７０°Ｃの場合１５分以上、８０°Ｃの場合７分以上、９０°Ｃの場合３分以上の関係で、
　得られたアクションフレンジは相対湿度が６０％から９０％に変化したとき前記センターピンのトルク変化率が１００〜１７０％であることを特徴とするピアノのアクションフレンジの製法。
　【請求項
５
４
【発明の詳細な説明】
　【０００１】
　【産業上の利用分野】
　本発明は、ピアノのアクション機構に用いられるピアノのアクションフレンジ及びその製法に関する。
　【０００２】
　【従来の技術】
　ピアノのアクション機構の回転部分各所には、一種の軸受としてアクションフレンジが用いられている。例えば、図５に示すように、ウィッペン５１とジャック５２との間にはジャックフレンジ５３が、センターレール５４とウィッペン５１の間にはウィッペンフレンジ５５が、センターレール５４とバット５６の間にはバットフレンジ５７が、センターレール５４とダンパーレバー５８の間にはダンパーレバーフレンジ５９がそれぞれ設けられている。
　【０００３】
　これらアクションフレンジの材質はピアノの耐久性、演奏性を向上させる等の観点からＡＢＳ樹脂等の合成樹脂により形成されている。
　かかるピアノのアクションフレンジの製法としては、一般に、一対のフレンジ部材の相対向する位置に孔を設け、各孔に嵌入したブッシングクロスに一本のピンを嵌入し、この状態で界面活性剤を含む水に常温で数秒〜数十秒浸漬した後、乾燥する方法が採用されている。
　【０００４】
　ここで、界面活性剤を含む水で処理するのは、羊毛等のブッシングクロスに液体を浸透させ、フェルト化現象を利用して高密度化を図り、パーマネントセットを行うためである。このようなパーマネントセットを行うのは、ブッシングクロスの相対湿度によるトルク変動を抑え、ピアノのアクション動作を安定にするためである。即ち、ブッシングクロスは、相対湿度が高くなると水分を吸収して膨張等してトルクが上昇し、逆に相対湿度が低くなるとトルクが低下するため、パーマネントセットを施さなければ、ピアノのアクション動作に支障をきたす。
　【０００５】
　【発明が解決しようとする課題】
　しかしながら、従来の製法により得られたピアノのアクションフレンジは強いセット効果を有していないため、過酷な条件下ではブッシングクロスのトルクの変化が大きくなり、アクション動作に支障をきたすことがあった。
　【０００６】
　具体的には、従来の製法により得られたアクションフレンジは、相対湿度が６０％から９０％に変化するとセンターピンのトルク変化率が２２０％以上となり、押鍵によって回転した部材が元に戻らなくなるという深刻な事態を招いた。これは、通常、回転した部材はバネ等の付勢により元の状態に戻るが、アクションフレンジのトルクがこのバネの付勢力を越えたため回転した部材は元に戻らなくなったのである。
　【０００７】
　本発明は、上記課題に鑑みなされたものであり、相対湿度が変化してもアクション動作に支障をきたさないピアノのアクションフレンジ及びその製法を提供することを目的とする。
　【０００８】
　【課題を解決するための手段】
　上記課題を解決するため、請求項１記載の発明は、合成樹脂製のフレンジ部材にフレンジ孔を穿設し、該フレンジ孔にブッシングクロスを介してセンターピンを回転可能に支持した構造のピアノのアクションフレンジであって、
　前記フレンジ部材は、前記フレンジ孔に中央孔を有する形状のブッシングクロスを嵌入し、該中央孔にセンターピンを嵌入した状態で、
水
水温が５０°Ｃの場合７０分以上、６０°Ｃの場合３０分以上、７０°Ｃの場合１５分以上、８０°Ｃの場合７分以上、９０°Ｃの場合３分以上の関係で、
　相対湿度が６０％から９０％に変化したときの前記センターピンのトルク変化率が１１０〜１７０％であることを特徴とする。
　【０００９】
　請求項２記載の発明は、請求項１記載のピアノのアクションフレンジであって、
　前記センターピンの相対湿度６０％におけるトルクが５〜１５ｇ
・
　請求項
３
　請求項
４
水
水温が５０°Ｃの場合７０分以上、６０°Ｃの場合３０分以上、７０°Ｃの場合１５分以上、８０°Ｃの場合７分以上、９０°Ｃの場合３分以上の関係で、
　得られたアクションフレンジは相対湿度が６０％から９０％に変化したとき前記センターピンのトルク変化率が１００〜１７０％であることを特徴とする。
　【００１０】
　請求項
５
請
４
　【００１１】
　【作用】
　通常、ピアノは、演奏者の押鍵によりアクション機構を通じてハンマーが打弦して発音する。このとき、ピアノのアクションフレンジであるジャックフレンジ、ウィッペンフレンジ、バットフレンジ等は、ジャック、ウィッペン、バットを所定のトルクをもって回転するよう初期トルク（相対湿度６０％におけるトルク）が設定されている。具体的には、この初期トルクは各箇所によって異なるが、通常、５〜１５ｇ
・
　【００１２】
　ところで、過酷な条件即ち相対湿度９０％の状況下では、ピアノのアクションフレンジを構成するブッシングクロスが吸湿して膨潤等するため、トルクが上昇してアクション機構の動作の伝達に支障をきたすことがある。具体的には、下記式に示すトルク変化率が１７０％を越えると打弦動作が不良となる。
　【００１３】
　　トルクの変化率（％）＝（相対湿度９０％のトルク値／相対湿度６０％のトルク値）×１００
　また、２００％を越えると押鍵によって回転した部材が元の状態に戻らなくなる。これは、通常、回転した部材はバネ等の付勢により元の状態に戻されるが、アクションフレンジのトルクがこのバネの付勢力を越えたため回転した部材は元に戻らなくなるのである。
　【００１４】
　本発明ではトルク変化率を１００〜１７０％に抑えたため、過酷な条件においても、通常の条件下とほぼ同様にアクション機構により動作を伝達することができる。
　また、このようなピアノのアクションフレンジは、ＡＢＳ樹脂やＡＳ樹脂等に代表される合成樹脂製のフレンジ部材にフレンジ孔を穿設し、該フレンジ孔に中央孔を有する形状のブッシングクロスを嵌入し、該中央孔にセンターピンを嵌入した状態で、
水
水温が５０°Ｃの場合７０分以上、６０°Ｃの場合３０分以上、７０°Ｃの場合１５分以上、８０°Ｃの場合７分以上、９０°Ｃの場合３分以上の関係で、
　【００１５】
　ここで、浸漬温度と浸漬時間の関係を具体的に示せば、例えば、温度２０℃であれば数日間以上、温度５０℃であれば１時間以上、温度７０℃であれば１０分以上、温度８０℃であれば５分以上、温度９０℃であれば１分以上浸漬することが好ましい。尚、温度５０〜９０℃で処理するのがより好ましく、これは５０℃未満では長い処理時間を必要とするため生産性が低下し、９０℃を越えると合成樹脂製のフレンジ部材が変形・劣化等するおそれがあるからである。更に、温度７０〜９０℃で処理するのが一層好ましく、この範囲であれば処理時間を十分短くできるからである。
　【００１６】
　ブッシングクロスを水又は界面活性剤を含有する水で所定時間処理するのは以下の理由による。即ち、ブッシングクロスに水分を含ませるとその表面に存在するスケールが立ち上がるようになり、隣接するスケール同士がからみやすくなる。このときブッシングクロスには、予めセンターピンにより所定の圧力が加えられているため、スケール同士がからみ合い、いわゆるフェルト化現象により所定の形状にセットされる。但し、上述のようにこのフェルト化現象を十分に行わせるに必要な水温と浸漬時間が要求される。また、スケール同士がからみ合う場合、液体中であるため両者間の摩擦が少なくいためセンターピンの圧力によりからみ合いがスムーズに行われ、十分にフェルト化される。
　【００１７】
　ブッシングクロスとして用いられる羊毛等は表面にオイル分が付着しているため、界面活性剤を含む水を用いることにより、液体の浸透を促進させフェルト化速度を速めることが好ましい。界面活性剤としては、脂肪酸ナトリウム塩（ナトリウム石けん）やジアルキルスルホコハク酸エステルナトリウム塩等のアニオン性界面活性剤、四級アンモニウム塩等のカチオン性界面活性剤、高級アルキルアミノ酸等の両性界面活性剤、ポリオキシエチレン等の非イオン性界面活性剤を用いることができる。
　【００１８】
　尚、本発明におけるトルク変化率は１００％に近いほど湿度変化によるトルクの変動が少ないためアクション動作を良好に保つ上で最も好ましいが、アクション動作を行う上でアクションフレンジの初期トルクを５〜１０ｇ
・
　【００１９】
　【実施例】
　本発明の好適な実施例について図面に基づいて以下に説明する。
［実施例１］
　図１はピアノのアクションフレンジの製造工程図である。
　【００２０】
　図１（ａ）に示すように、フ
レ
レ
レ
レ
　【００２１】
　次に、ブッシングクロス４を丸めることにより形成された孔４ａの径よりも大きな径を有するセンターピン６（φ１．２５〜１．３０ｍｍ）を用意し、図１（ｂ）に示すように、孔４ａにセンターピン６の両端を嵌入し、処理前のアクションフレンジ１０とした。この状態でブッシングクロス４はセンターピン６により押圧されている。
　【００２２】
　この処理前のアクションフレンジ１０を界面活性剤を含む水に温度８０℃で７分間浸漬した。界面活性剤としては脂肪酸ナトリウム塩（ナトリウム石ケン）を使用した。この浸漬処理により、いわゆるフェルト化現象が起こる。即ち、羊毛製のブッシングクロス４の表面はスケールと呼ばれる尖った部分が立ち上がり互いに絡まり合い、またブッシングクロス４の孔４ａにはその孔４ａよりも径の大きなセンターピン６が挿通されているため、ブッシングクロス４は圧縮され所定の形状にセットされるのである。更に、水中ではスケール同士の摩擦抵抗が小さいため、スケール同士の絡み合いが容易に起こる。
　【００２３】
　浸漬処理後、乾燥し、平衡含水率に到達するまで放置した。尚、乾燥方法は、特に限定するものではなく、熱風乾燥、自然乾燥等を採用することができる。
　このようにして得られたピアノのアクションフレンジ１は、回転可能に支持されたセンターピン６の初期トルク１０ｇ
・
　【００２４】
　このアクションフレンジ１を図５に示すジャックフレンジ５３に使用し相対湿度を変化させたところ、押鍵によって回転したジャックはバネの付勢力により絶えず元の位置に戻り、また、打弦動作が不良となることもなかった。
［実施例２］
　実施例１の浸漬時間を７分から１０分に変更した以外は実施例１と同様の方法でアクションフレンジ１を得た。このアクションフレンジ１は、トルクの変化率が１３０％であり、このアクションフレンジを使用した場合も実施例１と同様、打弦動作が不良となることはなかった。
［処理温度とトルク変化率との関係］
　温度２５±３℃にて相対湿度を６０％から９０％に変化させたときのトルク変化率と、浸漬における処理温度との関係を調べた。尚、浸漬時間は３０分に設定し、実施例１における処理前のアクションフレンジ１０を脂肪酸ナトリウムを含む水で処理した。その結果を図２のグラフに示す。
　【００２５】
　図２のグラフから、同じ処理時間の下では、処理温度が高いほどトルク変化率は低くなることがわかる。従って、処理温度が高いほどアクション動作を良好に保つ上で有利であるが、本実施例で使用したフ
レ
　【００２６】
　尚、従来の方法即ち常温で数秒〜数十秒浸漬する方法では、トルク変化率は２２０〜２３０％であった。
［処理時間とトルク変化率との関係］
　温度２５±３℃にて相対湿度を６０％から９０％に変化させたときのトルク変化率と、浸漬における処理時間との関係を調べた。尚、浸漬処理の温度は２５℃及び７０℃に設定し、実施例１における処理前のアクションフレンジ１０を用い、脂肪酸ナトリウムを含む水で処理した。その結果を図３のグラフに示す。
　【００２７】
　図３のグラフから、同じ処理温度の下では、処理時間が長いほどトルク変化率は低くなることがわかる。従って、処理時間を長くした方がアクション動作を良好に保つ上で有利である。しかし、生産性、生産コスト等を考慮すれば、処理にあまりに長時間を要するのは得策ではない。即ち、温度２５℃で処理した場合トルク変化率を１７０％にしようとすれば数日間必要とするため、温度２５℃で処理するのは実用的な面からみた場合得策ではない。
［浸漬における処理時間と処理温度の関係］
　温度２５±３℃にて相対湿度を６０％から９０％に変化させたときのトルク変化率が１７０％となる処理時間及び処理温度の関係を調べた。尚、実施例１における処理前のアクションフレンジ１０を用い、脂肪酸ナトリウムを含む水で処理した。その結果を表１及び図４のグラフに示す。
　【００２８】
　【表１】
　【００２９】
　図４のグラフから、処理温度が５０℃よりも低くなるとトルク変化率１７０％とするには長時間を要することがわかる。従って、処理温度は５０℃以上であることが好ましい。また、図４にて斜線で示した領域、即ちトルク変化率１７０％の曲線よりも上の領域で処理時間、処理温度を設定すれば、トルク変化率は１００〜１７０％の範囲となる。
　【００３０】
　ここで、トルク変化率の下限値が１００％であれば湿度変化によるトルクの変動がないためアクション動作を良好に保つ上で最も好ましいが、アクション動作を行う上でアクションフレンジの初期トルクを５〜１０ｇ
・
　【００３１】
　尚、本発明は上記実施例に何ら限定されることなく、本発明の技術的範囲内において種々の態様で実施できることはいうまでもない。
　【００３２】
　【発明の効果】
　以上詳述したように、本発明によれば、相対湿度が変化してもアクション動作に支障をきたさないという効果を有するピアノのアクションフレンジを提供することができ、また、かかるピアノのアクションフレンジの製法を提供することができる。
【図面の簡単な説明】
　【図１】　ピアノのアクションフレンジの製造工程図である。
　【図２】　処理温度とトルク変化率との関係を表すグラフである。
　【図３】　処理時間とトルク変化率との関係を表すグラフである。
　【図４】　浸漬における処理時間と処理温度の関係を表すグラフである。
　【図５】　ピアノのアクション機構を表す説明図である。
　【符号の説明】
　１・・・アクションフレンジ、　　　２・・・フ
レ
　２ａ・・・フ
レ
　４ａ・・・中央孔、　　　　　　　　６・・・センターピン、
　１０・・・アクションフレンジ、　　５３・・・ジャックフレンジ、
　５５・・・ウィッペンフレンジ、　　５７・・・バットフレンジ、
　５９・・・ダンパーレバーフレンジ、